(57)【特許請求の範囲】
【請求項１】
支持体の片面に粘着剤層が設けられてなり、該支持体の流れ方向の引張強度が２０ｋｇ／ｍｍ２以上であり、かつ流れ方向の引裂強さが１．５〜４ｋｇ／ｃｍであり、さらに流れ方向の伸びが２５〜７０％であることを特徴とする粘着テープ。
【請求項２】
上記粘着剤層が当該粘着テープの両側縁に設けられ、粘着剤層が設けられていない領域が当該粘着テープの中央部に該テープの流れ方向に沿って帯状に存在するものである請求項１記載の粘着テープ。
【請求項３】
粘着剤層が設けられていない領域の幅が、当該粘着テープの幅の１〜６０％である請求項２記載の粘着テープ。
【請求項４】
粘着剤層の厚さが０．０１〜０．０５ｍｍである請求項１〜３のいずれかに記載の粘着テープ。
【請求項５】
支持体の厚さが０．０２〜０．２ｍｍである請求項１〜４のいずれかに記載の粘着テープ。
【発明の詳細な説明】
【０００１】
【発明の属する技術分野】
本発明は、段ボール箱等の封緘用粘着テープに関する。さらに詳しくは、封緘後、容易に開封することのできる粘着テープに関する。
【０００２】
【従来の技術・発明が解決しようとする課題】
従来の梱包用プラスチック粘着テープは、段ボール箱等の封緘に用いた後開封する場合、特に段ボール箱等の側面における粘着力が強い為に、粘着テープを剥がすのにかなりの力が必要であった。また、このため、カッターナイフ等のような鋭利な刃物で切れ目を入れ、そこから指を入れる等して開封する方法も行われているが、指を入れて開封する際に粘着テープが斜めに切れたり、刃物によって内容物が損傷する等の問題があった。
【０００３】
本発明は、開封時にカッターナイフのような鋭利な刃物を使用せずとも、粘着テープが斜めに切れたりすることなく、容易に剥がすことのできる粘着テープを提供することを目的とする。
【０００４】
【課題を解決するための手段】
本発明者らは、上記目的を達成するため鋭意検討した結果、特定の引張強度および引裂強さを有する支持体を用いることにより、開封の際、封緘部の当該粘着テープに指先を押しあてることにより該テープの流れ方向に容易に亀裂を発生させ、そこから指を入れ粘着テープの斜め裂け等を起こさずに容易に開封できることを見出し、また粘着剤層が設けられていない領域を設けた粘着テープとすることによって容易に開封でき、さらに開封時の手指の汚染も防げることを見出し、本発明を完成するに至った。
【０００５】
即ち、本発明は以下の通りである。
（１）支持体の片面に粘着剤層が設けられてなり、該支持体の流れ方向の引張強度が２０ｋｇ／ｍｍ２以上であり、かつ流れ方向の引裂強さが１．５〜４ｋｇ／ｃｍであり、さらに流れ方向の伸びが２５〜７０％であることを特徴とする粘着テープ。
【０００６】
（２）上記粘着剤層が当該粘着テープの両側縁に設けられ、粘着剤層が設けられていない領域が当該粘着テープの中央部に該テープの流れ方向に沿って帯状に存在するものである（１）記載の粘着テープ。
【０００７】
（３）粘着剤層が設けられていない領域の幅が、当該粘着テープの幅の１〜６０％である（２）記載の粘着テープ。
【０００８】
（４）粘着剤層の厚さが０．０１〜０．０５ｍｍである（１）〜（３）のいずれかに記載の粘着テープ。
【０００９】
（５）支持体の厚さが０．０２〜０．２ｍｍである（１）〜（４）のいずれかに記載の粘着テープ。
【００１０】
【発明の実施の形態】
本発明に用いられる粘着剤は特に限定されず、アクリル系、天然ゴム系等の公知の粘着剤が使用できる。中でも、被着体の選択性、使用環境の点から、天然ゴム系粘着剤が好ましい。
【００１１】
本発明に用いられる粘着剤層の厚さは、０．０１〜０．０５ｍｍの範囲であることが好ましい。
厚さが０．０１ｍｍ未満であると、接着力が不足して段ボール等の封緘性が劣る傾向があり、０．０５ｍｍを超えると、巻物にした時の側面からの糊のはみだしにより製品価値が低下する傾向がある。より好ましくは０．０１５〜０．０３ｍｍである。
【００１２】
本発明に用いられる粘着剤層には、粘着付与剤、顔料、安定化剤、充填剤、架橋剤等の公知の添加剤が配合されていてもよい。
【００１３】
本発明に用いられる支持体の材料は、特に限定されず、例えばポリプロピレン、ポリエチレン等のポリオレフィン等が挙げられる。
【００１４】
本発明に用いられる支持体は、その流れ方向の引張強度が２０ｋｇ／ｍｍ２  以上であり、かつ流れ方向の引裂強さが４ｋｇ／ｃｍ以下であり、さらに流れ方向の伸びが７０％以下であることを特徴とする。
本発明において流れ方向とは、支持体の製造において支持体フィルムの流れる方向であり、かつ粘着テープとして巻き取られる方向を意味する。
【００１５】
支持体の流れ方向の引張強度が２０ｋｇ／ｍｍ２  未満であると、開封時に、粘着テープが斜めに裂け易くなる。好ましくは２３ｋｇ／ｍｍ２  以上、より好ましくは３０〜５０ｋｇ／ｍｍ２  の範囲である。
【００１６】
本発明において、流れ方向の引張強度とは、ＪＩＳ  Ｚ  １７０２に準じ、引張速度５００ｍｍ／ｍｉｎで測定されたものである。
【００１７】
該引張強度は、公知の技術により調整することができ、例えば製膜時の延伸倍率等を変えることにより調整される。
【００１８】
また、流れ方向の引裂強さ（支持体が流れ方向に引裂ける際の抵抗）が４ｋｇ／ｃｍを超えると、開封するため粘着テープに指先等を押し当てた際に亀裂が発生し難くなる。好ましくは３ｋｇ／ｃｍ以下、より好ましくは１．５〜３ｋｇ／ｃｍの範囲である。
【００１９】
本発明において、流れ方向の引裂強さとは、ＪＩＳ  Ｐ  ８１１６に準じ、厚さによる換算にて測定されたものである。
【００２０】
該引裂強さは、公知の技術により調整することができ、例えばフィルム製膜時の延伸倍率等を変えることにより調整される。
【００２１】
さらに、流れ方向の伸びを７０％以下にすることにより、例えば段ボール箱を封緘する際、その側面における粘着テープの伸びが抑制され、開封し易くなる。好ましくは６０％以下、より好ましくは２５〜５０％の範囲である。
【００２２】
本発明において、流れ方向の伸びとは、ＪＩＳ  Ｚ  １７０２に準じ、引張速度５００ｍｍ／ｍｉｎで測定されたものである。
【００２３】
該伸びは、公知の技術により調整することができ、例えばフィルム製膜時の延伸倍率等を変えることにより調整される。
【００２４】
本発明に用いられる支持体の厚さは、０．０２〜０．２ｍｍの範囲であることが好ましい。
厚さが０．０２ｍｍ未満であると、本発明に必要な適切な引張強度を維持することが困難になる傾向があり、０．２ｍｍを超えると、段ボール梱包時のコーナー部の反発力が上昇し、梱包性が低下する傾向がある。より好ましくは０．０２５〜０．１ｍｍであり、さらに好ましくは０．０４〜０．０７ｍｍである。
【００２５】
本発明に用いられる支持体には、顔料、安定化剤、充填剤、架橋剤等の公知の添加剤が配合されていてもよい。
【００２６】
このような支持体の片面に、前記粘着剤層を設けることにより、本発明の粘着テープが得られる。
粘着剤層を、該支持体上に設けるに当たって、該粘着剤層は支持体の片面全体に設けられてもよいが、粘着剤層が当該粘着テープの両側縁に設けられて、粘着剤層が設けられていない領域が当該粘着テープの中央部に該テープの流れ方向に沿って帯状に存在するように設けられることが好ましい。
粘着テープに、このような粘着剤層が設けられていない領域を持たせることによって粘着剤層での応力緩和を防ぎ、支持体への応力を集中させることにより亀裂を発生させやすくし、容易に開封でき、内容物の破損や開封時の手指の汚染も防ぐことができる。
【００２７】
該領域の幅は、粘着テープの幅の１〜６０％が好ましい。
粘着剤層が設けられていない領域の幅が１％未満であると、易開封性が損なわれる傾向があり、６０％を超えると、段ボール箱落下時にテープ末端が剥がれ易くなる傾向がある。より好ましくは１０〜３０％である。
また、当該粘着テープの両側縁に粘着剤層が設けられておれば、両粘着剤層の幅は異なっていてもよいが、封緘性の点から同幅であることが好ましい。
【００２８】
本発明の粘着テープは、自体既知の方法で製造することができる。例えば、支持体の片面にロールコーター、押出カレンダー等を用いて粘着剤を塗布する方法、予め粘着剤層を剥離紙上に形成し、これを支持体と貼り合わせる方法等が挙げられる。
【００２９】
本発明の粘着テープは、いずれの幅、長さであってもよいが、通常、紙管、合成樹脂管等に粘着剤層を内側にしてロール上に捲回して使用に供される。
【００３０】
本発明の粘着テープには、必要に応じて背面処理剤、下塗り剤等による処理等の公知の処理が施されていてもよい。
また当該粘着テープは、その粘着剤層を保護するために、剥離紙がさらに積層されていてもよい。
【００３１】
【実施例】
以下、実施例を挙げて本発明をより具体的に説明するが、本発明はこれらに限定されるものではない。
【００３２】
実施例１
支持体として、流れ方向の引張強度が４７ｋｇ／ｍｍ２  、流れ方向の引裂強さが１．５ｋｇ／ｃｍ、流れ方向の伸びが２６％であり、厚さ０．０６０ｍｍのポリプロピレン（ＰＰ）フィルム（ノーブレンフィルム  ＫＳＴ−１Ｗ＃６０，三井東圧プラステック株式会社製）を使用した。該支持体の一方の面に天然ゴム系粘着剤を、厚さが０．０３０ｍｍ／ｄｒｙ、粘着剤層が設けられていない領域の幅が当該粘着テープの幅の５％となるように塗布し、乾燥した。次いで、支持体の他方の面にシリコーン系の背面剥離剤を塗布、乾燥し、本発明の粘着テープを得た。
【００３３】
実施例２
支持体として、流れ方向の引張強度が２９ｋｇ／ｍｍ２  、流れ方向の引裂強さが３．０ｋｇ／ｃｍ、流れ方向の伸びが３９％であり、厚さ０．１００ｍｍのＰＰフィルム（ノーブレンフィルム  ＫＳＴ−２Ｗ＃１００，三井東圧プラステック株式会社製）を使用した。該支持体の一方の面に天然ゴム系粘着剤を、厚さが０．０３０ｍｍ／ｄｒｙ、粘着剤層が設けられていない領域の幅が当該粘着テープの幅の５％となるように塗布し、乾燥した。次いで、支持体の他方の面にシリコーン系の背面剥離剤を塗布、乾燥し、本発明の粘着テープを得た。
【００３４】
実施例３
支持体として、流れ方向の引張強度が３６ｋｇ／ｍｍ２  、流れ方向の引裂強さが１．５ｋｇ／ｃｍ、流れ方向の伸びが３９％であり、厚さ０．０６０ｍｍのＰＰフィルム（ノーブレンフィルム  ＫＳＴ−２Ｗ＃６０，三井東圧プラステック株式会社製）を使用した。該支持体の一方の面に天然ゴム系粘着剤を、厚さが０．０３０ｍｍ／ｄｒｙ、粘着剤層が設けられていない領域の幅が当該粘着テープの幅の５０％となるように塗布し、乾燥した。次いで、支持体の他方の面にシリコーン系の背面剥離剤を塗布、乾燥し、本発明の粘着テープを得た。
【００３５】
実施例４
支持体として、流れ方向の引張強度が２０ｋｇ／ｍｍ２  、流れ方向の引裂強さが１．５ｋｇ／ｃｍ、流れ方向の伸びが３４％であり、厚さ０．０６０ｍｍのＰＰフィルム（ノーブレンフィルム  ＫＳＴ−２Ｗ＃６０，三井東圧プラステック株式会社製）を使用した。該支持体の一方の面に合成ゴム系粘着剤を、厚さが０．０４０ｍｍ／ｄｒｙ、粘着剤層が設けられていない領域の幅が当該粘着テープの幅の５０％となるように塗布し、乾燥した。次いで、支持体の他方の面にシリコーン系の背面剥離剤を塗布、乾燥し、本発明の粘着テープを得た。
【００３６】
比較例１
支持体として、流れ方向の引張強度が１２ｋｇ／ｍｍ２  、流れ方向の引裂強さが５ｋｇ／ｃｍ、流れ方向の伸びが１４０％であり、厚さ０．０４０ｍｍのＰＰフィルム（トレファンＢＯ  ＃４０  ２５４５，東レ株式会社製）を使用した。該支持体の一方の面に天然ゴム系粘着剤を、厚さが０．０３０ｍｍ／ｄｒｙ、粘着剤層が設けられていない領域の幅が当該粘着テープの幅の５％となるように塗布し、乾燥した。次いで、支持体の他方の面にシリコーン系の背面剥離剤を塗布、乾燥し、粘着テープを得た。
【００３７】
比較例２
支持体として、流れ方向の引張強度が９．５ｋｇ／ｍｍ２  、流れ方向の引裂強さが４ｋｇ／ｃｍ、流れ方向の伸びが３０％であり、厚さ０．０４０ｍｍのセロハンフィルム（二村化学工業株式会社製）を使用した。該支持体の一方の面に天然ゴム系粘着剤を、厚さが０．０３０ｍｍ／ｄｒｙ、粘着剤層が設けられていない領域の幅が当該粘着テープの幅の５％となるように塗布し、乾燥した。次いで、支持体の他方の面にシリコーン系の背面剥離剤を塗布、乾燥し、粘着テープを得た。
【００３８】
比較例３
支持体として、流れ方向の引張強度が２２ｋｇ／ｍｍ２  、流れ方向の引裂強さが１０ｋｇ／ｃｍ、流れ方向の伸びが１６０％であり、厚さ０．０３８ｍｍのポリエステルフィルム（東レ株式会社製）を使用した。該支持体の一方の面に天然ゴム系粘着剤を、厚さが０．０３０ｍｍ／ｄｒｙ、粘着剤層が設けられていない領域の幅が当該粘着テープの幅の５％となるように塗布し、乾燥した。次いで、支持体の他方の面にシリコーン系の背面剥離剤を塗布、乾燥し、粘着テープを得た。
【００３９】
以上のようにして得られた実施例および比較例の粘着テープを用いて、以下の実験を行った。
【００４０】
〔落下テスト〕
ＪＩＳ  Ｚ  ０２０２に準じ、落下高さ１ｍで試験を行い、落下させた後のテープの損傷状態を観察した。
○：損傷なし。
×：損傷あり。
【００４１】
〔易開封性〕
上記実施例及び比較例の粘着テープを用いて段ボール箱を封緘し、段ボール箱上面に貼付している粘着テープに（段ボール箱の合わせ部分、粘着テープの長さ方向に）指先又はカッターナイフで切れ目を入れ、該切れ目に両手を入れて開封した。評価は以下の通りである。
○：粘着テープに伸び等を発生させずに、容易に開封できる。
×：粘着テープに伸び等を発生させずには、開封できない。
【００４２】
〔指先での切り易さ〕
上記実施例及び比較例の粘着テープを用いて段ボール箱を封緘し、段ボール箱上面に貼付している粘着テープに（段ボール箱の合わせ部分に）指先のみで切れ目を入れることが可能か否かを評価した。
○：粘着テープに切れ目を入れることができる。
×：粘着テープに切れ目を入れることができない。
以上の結果を表１に示す。
【００４３】
【表１】
0003619627.tif 000002
【００４４】
【発明の効果】
本発明によれば、段ボール箱等を封緘した後、粘着テープの斜め裂け等を起こさず、容易に開封でき得る粘着テープを提供できる。従って、開封時にカッターナイフのような鋭利な刃物を使用しなくてよいため、刃物によって内容物が損傷する等の問題が生じない。